(57)【要約】【課題】  固体撮像装置の撮像領域と周辺回路領域とで配線パターンに疎密差がある場合における、配線層上の絶縁膜の平坦化後の膜厚のばらつきを低減する。【解決手段】  本発明の固体撮像装置の製造方法は、基板上に撮像領域と周辺回路領域を形成する工程と、撮像領域よりも周辺回路領域の配線パターン密度が高くなるように複数の配線パターンを形成する工程と、配線パターンの間を埋め込む絶縁膜を形成する工程を有する。そして、周辺回路領域上の前記絶縁膜の少なくとも一部をエッチングして除去する工程と、絶縁膜の表面をＣＭＰ法によって平坦化する工程と、を有する。【選択図】  図１
2011124454.tif 000002
【特許請求の範囲】
【請求項１】
基板上に複数の光電変換素子が２次元に配された撮像領域と前記撮像領域の周辺に配された周辺回路領域とを形成する工程と、
前記基板上に前記撮像領域よりも前記周辺回路領域の配線パターン密度が高くなるように複数のパターンからなる配線パターンを形成する工程と、
前記撮像領域および前記周辺回路領域の上部に前記複数のパターンの間を埋め込む絶縁膜を形成する工程と、
前記周辺回路領域に配された前記絶縁膜の少なくとも一部をエッチングして除去する工程と、
前記絶縁膜の少なくとも一部をエッチングして除去する工程の後に、前記絶縁膜の表面をＣＭＰ法によって平坦化する工程と、を有する固体撮像装置の製造方法。
【請求項２】
前記絶縁膜の表面をＣＭＰ法によって平坦化する工程の後に、前記複数の光電変換素子に１対１で対応する複数のレンズを前記絶縁膜の上部に形成する工程を有する請求項１記載の固体撮像装置の製造方法。
【請求項３】
前記絶縁膜の表面をＣＭＰ法によって平坦化する工程の後に、前記絶縁膜の上部に、反射防止層を形成する工程を有する請求項１あるいは２のいずれかに記載の固体撮像装置の製造方法。
【請求項４】
前記絶縁膜を形成する工程において形成される絶縁膜の膜厚は、前記絶縁膜の少なくとも一部をエッチングして除去する工程において除去される絶縁膜の膜厚の２倍以上４倍以下である請求項１乃至３のいずれか１項に記載の固体撮像装置の製造方法。
【請求項５】
前記絶縁膜を形成する工程において形成される絶縁膜の膜厚は、前記絶縁膜の少なくとも一部をエッチングして除去する工程において除去される絶縁膜の膜厚の３倍である請求項４に記載の固体撮像装置の製造方法。
【発明の詳細な説明】
【技術分野】
【０００１】
本発明はＭＯＳ型固体撮像装置の製造方法に関する。
【背景技術】
【０００２】
デジタルスチルカメラやデジタルビデオカメラなどのイメージセンサーとして、ＣＣＤ型やＣＭＯＳ型といった固体撮像装置が使用されている。この様なイメージセンサーは、多画素化や小型化（微細化）が強く求められている。
【０００３】
特許文献１には、多層配線構造を有するＣＭＯＳ型固体撮像装置で、撮像領域の配線パターンが周辺回路領域の配線パターンに対して疎の構成が開示されている。ここで、特許文献１においては、配線層上にＣＶＤ法にて絶縁膜を堆積した後に、ＣＭＰ法で平坦化することで、層内レンズの下に配された絶縁膜を形成することが記載されている。
【０００４】
特許文献２には、多層配線構造を有するＣＭＯＳ技術を用いた固体撮像装置において、配線層パターンの粗密によって、配線層の上層に平坦化層を成膜する際に段差が生じることが記載されている。特許文献２では、この段差を低減するため、配線層パターンが疎である受光部には光透過性のダミーパターンを形成し、受光部と受光部周辺領域のパターンの疎密差を緩和して平坦化する技術が開示されている。
【先行技術文献】
【特許文献】
【０００５】
【特許文献１】特開２００５−０１２１８９
【特許文献２】特開２００６−２９４７６５
【発明の概要】
【発明が解決しようとする課題】
【０００６】
特許文献１では、撮像領域の配線パターンが周辺回路領域の配線パターンに対して疎であるため、ＣＶＤ法で絶縁膜を形成した際に、撮像領域と周辺回路領域との間に絶縁膜の表面に段差が生じてしまう。このような段差が存在する状態で、ＣＭＰ法で平坦化を行うと、ディッシングが発生し膜厚が不均一になる可能性がある。このような不均一な層間絶縁膜の膜厚によって、撮像領域の中心部と周辺部とで、多層配線構造における光路長が異なるってしまうため、光の干渉による色むらが発生してしまう。
【０００７】
特許文献２に記載の受光部にダミーパターンを配置する手法では、光の反射、屈折、吸収などにより受光部に達する入射光の光量が低下し、感度が低下してしまう可能性がある。
【０００８】
そこで、本発明では、撮像領域と周辺回路領域とで配線パターンに疎密差がある場合にも、配線層上の絶縁膜の平坦化後の膜厚のばらつきを低減し、色むらが抑制された固体撮像装置の製造方法を提供することを目的とする。
【課題を解決するための手段】
【０００９】
本発明の固体撮像装置の製造方法は、基板上に複数の光電変換素子が２次元に配された撮像領域と前記撮像領域の周辺に配された周辺回路領域を形成する工程と、前記基板上に前記撮像領域よりも前記周辺回路領域の配線パターン密度が高くなるように複数のパターンからなる配線パターンを形成する工程と、前記撮像領域および前記周辺回路領域の上部に前記複数のパターンの間を埋め込む絶縁膜を形成する工程と、前記周辺回路領域に配された前記絶縁膜の少なくとも一部をエッチングして除去する工程と、前記絶縁膜の少なくとも一部をエッチングして除去する工程の後に、前記絶縁膜の表面をＣＭＰ法によって平坦化する工程と、を有する。
【発明の効果】
【００１０】
本発明の固体撮像装置の製造方法によれば、撮像領域と周辺回路領域とで配線パターンに疎密差がある場合にも、配線層上の絶縁膜の平坦化後の膜厚のばらつきを低減し、色むらが抑制された固体撮像装置を製造することが可能となる。
【図面の簡単な説明】
【００１１】
【図１】実施例１の製造方法を説明する固体撮像装置の断面模式図
【図２】実施例１の製造方法を説明する固体撮像装置の断面模式図
【図３】実施例１の固体撮像装置を説明する平面図
【図４】実施例２の固体撮像装置の断面模式図
【発明を実施するための形態】
【００１２】
本発明の固体撮像装置の製造方法は、基板上に撮像領域と周辺回路領域を形成する工程と、撮像領域よりも周辺回路領域の配線パターン密度が高くなるように、複数の配線パターンを形成する工程と、配線パターンの間を埋め込む絶縁膜を形成する工程を有する。そして、周辺回路領域上の前記絶縁膜の少なくとも一部をエッチングして除去する工程と、絶縁膜の表面をＣＭＰ法によって平坦化する工程と、を有する。このような製造方法によって、撮像領域と周辺回路領域とで配線パターンに疎密差がある場合にも、光電変換素子の感度の低下を抑制しつつ、配線層上の絶縁膜の平坦化後の膜厚のばらつきを低減することが可能となる。よって、色むらが抑制され、高感度の固体撮像装置を製造することが可能となる。
【実施例１】
【００１３】
本実施例の固体撮像装置の製造方法について、図１および図２を用いて説明する。図１および図２は、多層配線構造を有するＣＭＯＳ型の固体撮像装置の断面模式図である。図１および図２には、構造の要部のみを示している。
【００１４】
図１（Ａ）では、基板に撮像領域と周辺回路領域が形成される。撮像領域は、基板に光電変換素子であるフォトダイオード１と素子分離領域２が配された領域である。フォトダイオード１が２次元に配されている。周辺回路領域は、走査回路や増幅器などが配された領域である。周辺回路領域は、基準信号を得るために遮光膜によってフォトダイオード１が遮光されたオプティカルブラック領域を含んでもよい。本実施例において、周辺回路領域に配された回路については不図示である。図１（Ａ）では、このような基板上に多層配線構造が形成されている。多層配線構造は、第１の絶縁膜３と、第１の絶縁膜３の上部に配された第１の配線パターン４と、第１の配線パターン４を覆う第２の絶縁膜５と、第２の絶縁膜５の上部に配された第２の配線パターン６と、を含む。第１の絶縁膜３および第２の絶縁膜５は、例えばシリコン酸化膜からなり、層間絶縁膜として機能しうる。第１の配線パターン４と第２の配線パターン６とは、それぞれ複数の導電体のパターンからなり、配線として機能し、遮光膜としても機能しうる。第１の配線パターン４と第２の配線パターン６とは、アルミニウムからなり、アルミニウム膜を第１の絶縁膜３あるいは第２の絶縁膜５上に形成した後、フォトリソグラフィとドライエッチングによって形成される。これらの製造方法については、公知の製造方法が適用可能である。なお、本実施例においては、基板と第１の配線パターン４とを接続するコンタクトや第１の配線パターン４と第２の配線パターン６とを接続するビアなどは不図示である。
【００１５】
ここで、図１（Ａ）において、本実施例の第２の配線パターン６は、最上配線パターンであり、周辺回路領域を覆うパターンを有している。この第２の配線パターン６の密度が撮像領域よりも周辺回路領域の方が高くなっている。ここで密度とは、単位面積当たりに配された配線パターンの面積を示す。
【００１６】
次に、図１（Ｂ）において、第２の配線パターン６を覆う、例えばシリコン酸化膜からなる第３の絶縁膜７をＣＶＤ法によって形成する。この時形成される第３の絶縁膜７の膜厚をＸ（Å）とする。膜厚Ｘ（Å）は第２の配線パターン６の上面からの膜厚であり、絶縁膜堆積膜厚である。ここで、第３の絶縁膜７は、第２の配線パターン６の形状に応じて、その表面に凹凸を有している。
【００１７】
次に、図１（Ｃ）に示すように、第３の絶縁膜７上に周辺回路領域に開口を有するフォトレジスト８を形成する。そして、ドライエッチングにてフォトレジスト８で覆われていない周辺回路領域の第３の絶縁膜７の一部をエッチングし除去する。この時の第３の絶縁膜７が除去される膜厚（エッチング量）をＹ（Å）とする。なお、フォトレジスト８の開口部分は、周辺回路領域のみにとどまらず、撮像領域の上部に設けられていてもよい。また、周辺回路領域の内部にフォトレジスト８が配置されていてもよい。
【００１８】
そして、フォトレジスト８を剥離し、第３の絶縁膜７の全面に対して、その表面を平らにするため、ＣＭＰ法にて平坦化を行う（図２（ｄ））。平坦化後の絶縁膜の膜厚（ＣＭＰ後絶縁膜厚）をＺ（Å）とする。Ｚ（Å）は膜厚Ｘ（Å）と同様に第２の配線パターン６の上面からの膜厚である。
【００１９】
その後、図２（ｅ）に示すように、平坦化された第３の絶縁膜７の上に、例えばプラズマ酸窒化膜やプラズマ窒化膜からなる反射防止層９を形成する。次に、反射防止層９上に樹脂からなる第１の平坦化膜１０とカラーフィルタ１１と第２の平坦化膜１２とをこの順で形成する。そして、第２の平坦化膜１２上にマイクロレンズ１３を形成する。これらの製造方法については、公知の製造方法が適用可能である。以上のようにして、本実施例の固体撮像装置が完成する。
【００２０】
このような製造方法によって、配線パターンが密である周辺回路領域の絶縁膜の一部をエッチングにて除去した後に、ＣＭＰ法によって平坦化を行うことで、配線パターンの疎密差があるレイアウトでも均一に平坦化を実施することが出来る。よって、撮像領域全域において多層配線構造の膜厚、すなわち光路長を均一にすることが可能となるため、色むらの発生を抑制し、光電変換素子の光学的特性を均一することが可能となった。
【００２１】
ここで、本発明者らは、検討の結果、絶縁膜の膜厚Ｘ（Å）が除去される膜厚Ｙ（Å）の２倍以上４倍以下であることが好ましい。特に、３倍程度のときに、膜厚ばらつきに起因する色むら抑制効果が最も顕著である。例えば、絶縁膜の膜厚Ｘを１５０００（Å）とし、除去される膜厚Ｙを５０００（Å）とし、最終的な絶縁膜の膜厚Ｚを２５００（Å）とした場合に、色むらのない画像が得られた。
【００２２】
また、図３を用いて第２の配線パターン６の密度について説明する。図３は、第２の配線パターン６を設けた時の撮像領域と周辺回路領域をそれぞれ上部から見た模式図を示す。第２の配線パターン６を構成する配線パターン１４が、単位面積当りに占める密度を撮像領域についてはＡ、周辺回路領域についてはＢとする。本実施例の製造方法においては、密度の比、Ａ／Ｂが０．５以下の時に、より大きな効果を発揮する。つまり、密度の比Ａ／Ｂが小さい程、図１（Ｂ）に示す第３の絶縁膜７の表面の凹凸が大きくなるためである。しかし、このような第２の配線パターン６比率は、すなわちフォトダイオード１上の開口部は広いことを意味し、フォトダイオード１の感度の向上が可能となることがわかる。よって、感度の向上のために、撮像領域の配線パターン密度Ａをより小さくした場合であっても、本実施例の製造方法を用いることによって、ＣＭＰ法による平坦化後の膜厚ばらつきの発生を容易に抑制することが可能となる。よって、感度を向上しつつ、色むら等の光学特性劣化を抑制することが可能となる。
【実施例２】
【００２３】
本実施例について、図４を用いて説明する。本実施例では、実施例１と層内レンズ層を有する点が異なる。図４において、実施例１（図１および図２）と同様の構成については記載を省略する。
【００２４】
図４において、実施例１と同様の製造方法によって平坦化された第２の絶縁膜７の上に、例えばプラズマ窒化膜を用いた層内レンズの複数を含む層内レンズ層２０を形成する。ここで層内レンズ層２０の各層内レンズはフォトダイオード１と１対１で対応して形成される。その後、層内レンズ層２０の上に第１の平坦化膜２１、カラーフィルタ２２、第２の平坦化膜２３、マイクロレンズ２４をこの順で形成する。これらの製造方法については、公知の製造方法が適用可能である。
【００２５】
本実施例にて示したように、１つのフォトダイオード１に対して、２つのレンズ（層内レンズおよびマイクロレンズ）を形成した場合においても、多層配線構造における光路長が均一になるため、色ムラ等の光学特性劣化を抑制することが可能となる。
【００２６】
ここで、実施例２の構成において、膜厚Ｘは１５０００（Å）、除去される膜厚Ｙは５０００（Å）、第２の配線パターン６の密度の比Ａ／Ｂは０．３５の場合における撮像領域の中心部及び周辺部でＣＭＯＳ型固体撮像装置の画像評価結果を表１に示す。
【００２７】
【表１】
2011124454.tif 000003
【００２８】
表１において、膜厚ＺはＣＭＰ法による平坦化処理後の第３の絶縁膜７の膜厚である（図２（ｄ）参照）。膜厚Ｚは第２の配線パターン６の上面からの膜厚である。実施例１と同様の製造方法によって平坦化された実施例２の膜厚においては、中心部と周辺部とでその差が５０（Å）である。一方、実施例１と同様の製造方法ではなくＣＭＰ法のみによって平坦化された比較例の膜厚においては、中心部と周辺部とでその差が２０００（Å）である。ここで、固体撮像装置で利用される可視光の波長、具体的には約４００ｎｍ以上７５０ｎｍ以下の範囲（オプトロニクス社  光技術用語辞典  第３版）である。膜厚差２０００（Å）では、可視光の波長の１／４倍以上のばらつきを有するため、干渉によって光の強弱が変わり色むらが発生してしまう。一方、膜厚の差が５０（Å）である本実施例の構成においては、そのばらつきが可視光の波長の１／４倍以下であるため、色むらが低減されたと考えられる。
【００２９】
以上述べてきたように、本発明の固体撮像装置の製造方法によれば、撮像領域と周辺回路領域とで配線パターンに疎密差がある場合にも、光電変換素子の感度の低下を抑制しつつ、配線層上の絶縁膜の平坦化後の膜厚のばらつきを低減することが可能となる。よって、色むらが抑制され、高感度の固体撮像装置を製造することが可能となる。
【符号の説明】
【００３０】
１  フォトダイオード
２  素子分離領域
３  第１の絶縁膜
４  第１の配線パターン
５  第２の絶縁膜
６  第２の配線パターン
７  第３の絶縁膜
８  フォトレジスト
【図１】
2011124454.tif 000004
【図２】
2011124454.tif 000005
【図３】
2011124454.tif 000006
【図４】
2011124454.tif 000007